(57)【要約】  ポリエーテルイミド（ＰＥＩ）をベースとするポリマー発泡体は、航空機内装向けに航空機産業が要求する法的仕様を満たす。特に、火災性状、耐媒体性および機械的特性に対する要求は、ここでの大きな課題である。先行技術によれば、適切なポリマー発泡体は半製品として製造される。成形部材を得るための後処理は、たとえば大量の切断屑のせいで、時間と材料利用の点で不経済である。本発明は、原則的に適切な材料を処理して粒子発泡成形部材を得ることができるという点でこの課題を解決する。これらの成形部材は、後処理なしで、短いサイクル時間で、ひいては経済的に製造できる。さらに、このことから、たとえば発泡体にインサートなどを直接組み込むことにより、設計の自由度に関して、機能的統合の新しい手段が生まれる。【特許請求の範囲】
【請求項１】
航空機建造におけるＰＥＩ粒子発泡体の使用において、前記発泡ＰＥＩのガラス転移温度が１８０〜２１５℃であり、前記粒子発泡体の平均気泡直径が２ｍｍ未満であることを特徴とする、粒子発泡体の使用。
【請求項２】
８０〜９９．５重量％のＰＥＩ、０．５〜１０重量％の発泡剤および０〜１０重量％の添加剤から成る組成物から得られたことを特徴とする、請求項１記載の粒子発泡体の使用。
【請求項３】
前記添加剤が、難燃剤、可塑剤、顔料、ＵＶ安定剤、成核剤、耐衝撃性改良剤、接着促進剤、レオロジー改質剤、鎖延長剤、繊維および／またはナノ粒子であることを特徴とする、請求項１または２記載の粒子発泡体の使用。
【請求項４】
前記発泡剤が、アルコール、ケトン、アルカン、アルケン、ＣＯ２、Ｎ２、水、エーテル、アルデヒド、化学発泡剤またはこれらの物質の２つ以上の混合物であることを特徴とする、請求項１から３までのいずれか１項記載の粒子発泡体の使用。
【請求項５】
前記粒子発泡体が、ＩＳＯ１９２６に準拠した０．５ＭＰａを超える引張強度、ＩＳＯ１９２６に準拠した８％〜１２％の破断点伸び、ＡＳＴＭ  Ｃ２７３に準拠した８ＭＰａを超える室温での剪断弾性率、ＡＳＴＭ  Ｃ２７３に準拠した０．４５ＭＰａを超える室温での剪断強度、ＩＳＯ  ８４４に準拠した１３ＭＰａを超える室温での圧縮弾性率およびＩＳＯ  ８４４に準拠した０．４ＭＰａを超える室温での圧縮強度を満たすことを特徴とする、請求項１から４までのいずれか１項記載の粒子発泡体の使用。
【請求項６】
前記粒子発泡体が航空機の内部領域に設置されていることを特徴とする、請求項１から５までのいずれか１項記載の粒子発泡体の使用。
【請求項７】
前記粒子発泡体の平均気泡直径が５００μｍ未満であることを特徴とする、請求項１から６までのいずれか１項記載の粒子発泡体の使用。
【請求項８】
８０〜９９．５重量％のＰＥＩ、０．５〜１０重量％の発泡剤、および０〜１０重量％の添加剤から成る組成物を、多孔板を備えた押出機により処理して発泡ペレットを得て、引き続き、前記発泡ペレットをさらに発泡させて粒子発泡体を得ることを特徴とし、ここで、フィードゾーンとスクリューチップとの間の温度は１８０〜３８０℃の範囲内にあり、前記多孔板の温度は２５０〜３５０℃であり、前記多孔板を通過する際の溶融温度は２３０〜３６０℃であることを特徴とする、請求項１から７までのいずれか１項記載の使用のためのＰＥＩ粒子発泡体の製造方法。
【請求項９】
９０〜１００重量％のＰＥＩおよび０〜１０重量％の添加剤から成る組成物を、多孔板を備えた押出機によって処理してペレットを得て、引き続き、前記ペレットに、発泡剤を０．５〜１０重量％で含むように、オートクレーブ内で発泡剤を添加し、引き続き、前記発泡剤が添加されたペレットを、放圧によりおよび／または２００℃を超える温度に加熱することにより発泡させて粒子発泡体を得ることを特徴とし、ここで、フィードゾーンとスクリューチップとの間の温度は１８０〜３８０℃の範囲内にあり、前記多孔板の温度は３００〜３５０℃であり、前記多孔板を通過する際の溶融温度は２５０〜３６０℃であることを特徴とする、請求項１から７までのいずれか１項記載の使用のためのＰＥＩ粒子発泡体の製造方法。
【請求項１０】
請求項８または９記載の方法により製造された前記粒子発泡体を、カバー材料に接着、縫い付けまたは溶着することを特徴とする、複合部材の製造方法。
【請求項１１】
請求項８または９記載の方法により製造された前記粒子発泡体を、カバー材料の存在下で、接着または溶着によって前記カバー材料が前記発泡体に結合するように発泡させることを特徴とする、複合部材の製造方法。
【請求項１２】
前記押出機を通過する前記ＰＥＩを、任意にカバー材料を含む、任意に加熱された型に導入し、成形しながら発泡させて粒子発泡体または複合材料を得ることを特徴とする、請求項８記載の方法。
【請求項１３】
前記発泡中にインサートおよび／またはチャネルを前記粒子発泡体に組み込むことを特徴とする、請求項８から１２までのいずれか１項記載の方法。
【発明の詳細な説明】
【技術分野】
【０００１】
発明の分野
ポリエーテルイミド（ＰＥＩ）をベースとするポリマー発泡体は、航空機内装向けに航空機産業が要求する法的仕様を満たす。特に、火災性状、耐媒体性および機械的特性に対する要求は、ここでの大きな課題である。先行技術によれば、適切なポリマー発泡体は半製品として製造される。成形部材を得るための後処理は、たとえば大量の切断屑のせいで、時間と材料利用の点で不経済である。本発明は、原則的に適切な材料を処理して粒子発泡成形部材を得ることができるという点でこの課題を解決する。これらの成形部材は、後処理なしで、短いサイクル時間で、ひいては経済的に製造できる。さらに、このことから、たとえば発泡体にインサートなどを直接組み込むことにより、設計の自由度に関して、機能的統合の新しい手段が生まれる。
【０００２】
先行技術
航空機産業での設置に適した発泡材料は、一般的に知られている。しかしながら、この目的のために記載されている発泡体の大部分は、純粋なＰＭＩ（ポリメタクリルイミド）、ＰＰＳＵ（ポリフェニレンスルホン）またはＰＥＳ（ポリエーテルスルホン）のみで構成されている。毒物学的な観点からは不適切であるが、文献にはＰＩ（ポリアリールイミド）も見つけられる。これらの材料はすべて、これまでもっぱらブロック材料またはスラブ材料として使用されてきた。
【０００３】
他の材料も、航空機産業で設置するためのスラブ材料としてあまり詳細に説明されていない。そのような材料の例が、ポリ（オキシ−１，４−フェニルスルホニル−１，４−フェニル）（ＰＥＳＵ）である。これは、たとえばＤＩＡＢ社からＤｉｖｉｎｙｃｅｌｌ  Ｆの製品名で販売されている。しかしながら、これらの押出発泡体スラブの更なる処理では、不経済にも大量のオフカット材料が発生する。
【０００４】
三次元発泡体成形部材の製造における切断屑を回避するための経済的な方法は、ブロック発泡体の代わりに発泡体粒子（ビーズフォーム）を使用することである。先行技術に従って利用可能なすべての粒子発泡体は、高温での使用時に欠点を有するか、または概して、特にこれらの高温で最適でない機械的特性を有する。さらに、易可燃性ではなく、それゆえ、たとえば道路、鉄道または航空機に係る乗り物内部に設置できることが知られている発泡体の数は非常に限られている。たとえば、ポリプロピレン（ＥＰＰ）、ポリスチレン（ＥＰＳ）、熱可塑性ポリウレタンエラストマー（Ｅ−ＴＰＵ）またはＰＭＩ（ＲＯＨＡＣＥＬＬ  Ｔｒｉｐｌｅ  Ｆ）をベースとする粒子発泡体は、難燃効果が不十分であるのに対して、難燃性を固有に持つ、原則的に適切なすべてのポリマー、たとえば、ＰＥＳ、ＰＥＩまたはＰＰＳＵなどは、最新の先行技術に従って処理してブロック発泡体を得ることができる。
【０００５】
課題
本発明の課題は、先行技術に鑑みて、たとえば、熱可塑性または架橋されたカバー層を有する発泡体コアであり得る新規の発泡体または複合材料を製造するための組成物を、航空機建造における使用に提供することであった。得られた発泡体は、高温での可用性、特に十分な破断点伸びに関する良好な機械的特性と、車両および航空機の建造分野での多くの用途にとって少なくとも十分な難燃効果との優れた組合せを有している。
【０００６】
特に、発泡体は、多岐にわたる液体、酸性、塩基性または疎水性の液体およびエマルジョンに対して高い安定性を有するべきである。
【０００７】
発泡体はさらに、多種多様な異なる方法で、かつ広範な三次元形状をもってして開発される組成物から実現可能であり、最終コンポーネントの製造中に発生するオフカット材料が可能な限りないか、たとえあったとしてもごくわずかであるべきである。
【０００８】
更なる非明示的な課題は、この目的のためにここで明示的に列挙されていなくても、本明細書の説明、特許請求の範囲または実施例から明らかとなり得る。
【０００９】
解決手段
これらの課題は、航空機産業、特に航空機建造における使用のための、耐熱性、難燃性の発泡材料を製造するための新規組成物の提供によって解決される。この本発明による発泡体の製造のための組成物は、ポリエーテルイミド（ＰＥＩ）をベースとする粒子発泡体であることを特徴とする。本発明による粒子発泡体は、発泡された材料として１８０〜２１５℃のガラス転移温度を有し、粒子発泡体の平均気泡直径は２ｍｍ未満、好ましくは１ｍｍ未満、特に好ましくは５００μｍ未満、最も好ましくは２５０μｍ未満である。
【００１０】
このことが特に驚くべき点であるのは、ＰＥＩの実際のガラス転移温度は２１５〜２１７℃であり、したがって、この材料は、たとえば水中ペレット化による最新の先行技術に従って処理しても粒子発泡体を得ることができないからである。
【００１１】
本発明によれば、「気泡」という用語は、マトリックス材料を含まないが、少なくとも部分的にそれにより取り囲まれている発泡体内の領域を表す。気泡は、ここでは細孔とも呼ばれる。理想的には、硬質発泡体では、これらの細孔または気泡は閉じられており、このことはまた、気泡が発泡体のマトリックス材料により完全に取り囲まれていることを意味する。より軟質の発泡体の場合、開放気泡が少なくとも部分的に存在する。それにもかかわらず、これらは、不完全な壁または極端な場合にはウェブの配置によって個々の気泡として識別できる。したがって、そのような開放気泡のサイズを決定することもできる。気泡のサイズは、多くの場合、たとえば顕微鏡を使用して簡単に測定できる。これらの要因も考慮に入れることで、発泡体の最大気泡サイズを遵守することは当業者にとって簡単なことである。
【００１２】
本発明によれば、発泡体粒子とは、個々の未発泡粒子または予備発泡粒子の発泡により定義される粒子発泡体の領域を意味する。互いに結合した個々の発泡体粒子間の境界は、肉眼で容易に見分けることができるか、光学顕微鏡で決定できる。これは、特に２つの発泡体粒子間の境界の見分けがつきやすい場合に適用可能である。しかしながら、必ずしもそうである場合はないことから、本発明により単純化された方法が使用される。この目的のために、発泡体粒子の理論平均直径が、未発泡粒子の直径、未発泡粒子の総体積および完成した発泡体部材の体積から簡単に計算される。当業者は、粒子発泡体の場合、発泡体部材の周縁領域でのみわずかな偏差が生じるように発泡体粒子の規則的なサイズ分布を達成できることを知っている。本発明の利点はさらに、個々の発泡体粒子間の隙間の体積割合が非常にわずかであることから、完成した発泡体部材の体積測定にこの隙間がほとんど現れないことである。好ましくは、完成した発泡体中のこれらの発泡体粒子は、１ｃｍ未満、特に好ましくは０．７ｃｍ未満である。
【００１３】
本発明によれば、報告されるガラス転移温度は、特に明記しない限り、ＤＳＣ（示差走査熱量測定）によって測定される。これに関して、当業者は、ＤＳＣが十分に担保されるのは、材料の最高ガラス転移温度または融解温度よりも最低２５℃高いが、最低分解温度よりも少なくとも２０℃低い温度までの第一の加熱サイクル後に、材料サンプルが少なくとも２分間この温度で保たれる場合に限られることを知っている。その後、サンプルは、未測定の最低ガラス転移温度または融解温度よりも少なくとも２０℃低い温度まで再び冷却され、ここで、冷却速度は、最大２０℃／分、好ましくは最大１０℃／分であることが望ましい。さらに数分の待ち時間の後、実際の測定が行われ、この測定では、サンプルは、一般に１０℃／分以下の加熱速度で最高融点または最高ガラス転移温度を少なくとも２０℃上回る温度まで加熱される。
【００１４】
好ましくは、粒子発泡体の製造のための本発明による組成物は、本発明の第１の代替実施形態では、８０〜９９．５重量％のＰＥＩから成る。この組成物はさらに、０．５〜１０重量％、好ましくは１〜９重量％の発泡剤を有する。そのうえまた、とりわけ０〜１０重量％、好ましくは１〜５重量％の添加剤が含まれていてもよい。
【００１５】
添加剤は、特に、難燃剤、可塑剤、顔料、ＵＶ安定剤、成核剤、耐衝撃性改良剤、接着促進剤、レオロジー改質剤、鎖延長剤、繊維および／またはナノ粒子であり得る。
【００１６】
難燃剤として、一般にリン化合物、特にリン酸エステル、ホスフィンまたは亜リン酸エステルが使用される。適切なＵＶ安定剤またはＵＶ吸収剤は、当業者に一般的に知られている。一般に、この目的のために、ＨＡＬＳ化合物、チウビン（Ｔｉｕｖｉｎｅ）またはトリアゾールが使用される。耐衝撃性改良剤として、一般に、エラストマー相または軟質相を有するポリマー粒子が使用される。これらのポリマー粒子は、しばしば、それ自体はせいぜいわずかに架橋されており、純粋なポリマーとして少なくともＰＥＩとの最小限の混和性を示す外側コアを有するコア−（シェル−）シェル粒子である。顔料として、原則的にすべての公知の顔料を用いることができる。当然ながら、特に、比較的量が多い場合は、０．１重量％を超える比較的多い量で使用される他のすべての添加剤と同様に、発泡プロセスへの影響について調べることが望ましい。これは、当業者にとってあまり負担にならずに実施可能である。
【００１７】
適切な可塑剤、レオロジー改質剤および鎖延長剤は、一般的に、ＰＥＩまたはＰＥＩを含むブレンドからのシート、膜または成形部材の製造から当業者に知られており、したがって、本発明による組成物からの発泡体の製造にほとんど手間なく移行できる。
【００１８】
任意に添加される繊維は、一般に、ポリマー組成物に添加できる既知の繊維材料である。本発明の特に適切な実施形態では、繊維は、ＰＥＩ繊維、ＰＥＳ繊維、ＰＰＳＵ繊維またはブレンド繊維であり、後者は上述のポリマーの選択からのものである。
【００１９】
たとえば、チューブ、プレート、ロッド、球体として、または他の既知の形態で存在してもよいナノ粒子は、一般に無機材料である。これらは、完成した発泡体でさまざまな機能を同時に果たし得る。たとえば、これらの粒子は発泡時の成核剤として部分的に作用する。粒子はさらに、発泡体の（ガス）拡散特性だけでなく、機械的特性にも影響を及ぼし得る。粒子はさらに、難燃性に寄与する。
【００２０】
列挙されたナノ粒子とは別に、微粒子またはほとんど混和性でない相分離ポリマーも成核剤として加えられていてもよい。組成物の考察において、記載されたポリマーは、他の成核剤とは切り離して考える必要がある。なぜなら、他のこの成核剤は、主として発泡体の機械的特性、組成物の溶融粘度、ひいては発泡条件に影響を与えるからである。成核剤としての相分離ポリマーの追加の効果は、これらの成分の追加の望ましい効果であるが、この場合には主要な効果ではない。こうした理由から、これらの追加のポリマーは、その他の添加剤とは別に全体的なバランスでさらに上で列挙される。
【００２１】
任意に、添加剤には、物理的特性の調整のために９重量％までの更なるポリマー成分も含まれていてよい。追加のポリマーは、たとえば、ポリアミド、ポリオレフィン、特にＰＰ、ポリエステル、特にＰＥＴ、硫黄系ポリマー、たとえばＰＳＵ、ＰＰＳＵ、ＰＥＳまたはポリ（メタ）アクリルイミドなどであってもよい。
【００２２】
発泡剤の選択は比較的自由であり、当業者にとっては、特に、選択された発泡方法、ポリマーへの溶解度および発泡温度により決定される。適切な例は、アルコール、たとえばイソプロパノールまたはブタノールなど、ケトン、たとえばアセトンまたはメチルエチルケトン、アルカン、たとえばイソブタンもしくはｎ−ブタンまたはイソペンタンもしくはｎ−ペンタン、ヘキサン、ヘプタンまたはオクタン、アルケン、たとえばペンテン、ヘキセン、ヘプテンまたはオクテンなど、ＣＯ２、Ｎ２、水、エーテル、たとえばジエチルエーテルなど、アルデヒド、たとえばホルムアルデヒドまたはプロパナールなど、ハイドロ（クロロ）フルオロカーボン、化学発泡剤またはこれらの物質の２つ以上からの混合物である。
【００２３】
化学発泡剤は、比較的または完全に不揮発性の物質であり、発泡条件下で化学分解を受け、分解時に実際の発泡剤を形成する。ｔｅｒｔ−ブタノールは、発泡条件下でイソブテンと水とを形成するという点で非常に簡単な例である。更なる例は、ＮａＨＣＯ３、クエン酸もしくはその誘導体、アゾジカルボンアミド（ＡＤＣ）もしくはそれらを出発物質とする化合物、トルエンスルホニルヒドラジン（ＴＳＨ）、オキシビス（ベンゾスルホヒドロアジド）（ＯＢＳＨ）または５−フェニルテトラゾール（５−ＰＴ）である。
【００２４】
好ましくは、本発明による粒子発泡体は、ＩＳＯ１９２６に準拠した０．５ＭＰａを超える引張強度、ＩＳＯ１９２６に準拠した８〜１２％の破断点伸び、ＡＳＴＭ  Ｃ２７３に準拠した８ＭＰａを超える室温での剪断弾性率、ＡＳＴＭ  Ｃ２７３に準拠した０．４５ＭＰａを超える室温での剪断強度、ＩＳＯ  ８４４に準拠した１３ＭＰａを超える室温での圧縮弾性率およびＩＳＯ  ８４４に準拠した０．４ＭＰａを超える室温での圧縮強度を有する。粒子発泡体の製造のためのさらに下で記載される方法が使用される場合、本発明によるガラス転移温度および気泡サイズを維持しながら、これらの機械的特性を遵守することは当業者にとって簡単なことである。そのうえまた驚くべきことに、本発明による粒子発泡体は、航空機産業において、特に航空機内部での使用に重要な、ＦＡＲ  ２５．８５２に準拠した防火仕様または防火特性を満たして適用可能であることもわかった。
【００２５】
さらに非常に驚くべきことに、航空機内部で使用するための前提条件である、すべての必要とされる材料特性が、スラブ形態の対応する発泡体と同様に、本発明による粒子発泡体によって満たされる。たとえば、ＰＭＩの場合、この関係は成り立たない。なぜなら、このポリメタクリルイミドの場合、ブロック発泡体からのスラブ品が条件を満たすのに対して、粒子発泡体は、ブロック発泡体よりも機械的特性が劣ることが多いからである。そのうえまた、特に驚くべき利点としてわかったことは、そのような粒子発泡体が、ブロック発泡体とは対照的に、有意な気泡配向を有しないか、全く気泡配向を有しないことである。このことから、多くの場合、粒子発泡体では、有利な等方性の機械的特性が生じるのに対して、対応するブロック発泡体は、しばしば、１つの面とこの面に垂直な軸とが異なるという異方性の機械的特性を有する。特定の用途に応じて、特に、異なる方向からの均一な圧縮応力が生じる場合、等方性の機械的特性が非常に有利となり得る。
【００２６】
好ましくは、本発明による発泡体は、未発泡材料と比べて１〜９８％、好ましくは５０〜９７％、特に好ましくは７０〜９５％の密度の低下に相当する発泡度を有する。好ましくは、発泡体は、２０〜１０００ｋｇ／ｍ３、好ましくは４０〜２５０ｋｇ／ｍ３、特に好ましくは５０〜１５０ｋｇ／ｍ３の密度を有する。
【００２７】
本発明による粒子発泡体とは別に、その製造方法も本発明の一部である。
【００２８】
原則的に、本発明によるＰＥＩ粒子発泡体の製造には２つの好ましい手順が存在する。第１の方法変形例では、８０〜９９．５重量％のＰＥＩ、０．５〜１０重量％の発泡剤、および０〜１０重量％の添加剤から成る組成物が、多孔板を備えた押出機により処理されて発泡または発泡性ペレットが得られる。ここで、フィードゾーンとスクリューチップとの間の温度は、好ましくは３２０〜４００℃の範囲内にある。さらに、たいていの場合、この距離にわたって均一な温度は存在せず、たとえば、ポリマー溶融物の搬送方向で温度が上昇する勾配が存在する。多孔板の温度は２５０〜３５０℃であり、多孔板を通過する際の溶融温度は２３０〜３６０℃である。発泡剤の添加は、一般に押出機中で行われる。水中ペレット化の圧力が発泡剤の膨張力よりも低い場合、ペレットは多孔板を通過する際に発泡する。次いで、このように発泡されたペレットは、好ましくは引き続きさらに処理されて粒子発泡体が得られる。
【００２９】
この実施形態の一変形例では、押出機を通過した組成物を水中ペレタイザーに案内してもよい。この水中ペレタイザーは、温度と圧力との組合せに関して、発泡を防ぐように設計されている。この手順により、発泡剤が添加されたペレットが得られる。これは、あとでエネルギーの新たな供給によって所望の密度に発泡され、かつ／または任意に成形しながらさらに加工されて粒子発泡ワークピースが得られる。予備発泡に必要なエネルギー入力は、たとえば空気循環炉での接触加熱によって、またはＩＲ放射もしくはマイクロ波放射による放射ベースの方法で行うことができる。
【００３０】
ＰＥＩ粒子発泡体の製造のための第２の方法変形例では、９０〜１００重量％のＰＥＩおよび０〜１０重量％の添加剤から成る組成物が、同様に多孔板を備えた押出機によって最初に処理されてペレットが得られるが、ただし発泡剤は添加されていない。ここでも、フィードゾーンとスクリューチップとの間の温度は必ずしも均一ではないが、３２０〜４００℃の範囲内にある。同様に多孔板の温度は２５０〜３５０℃であり、多孔板を通過する際の溶融温度は２３０〜３６０℃である。ここで、ペレットは、発泡剤を０．５〜１０重量％で含むように、引き続きオートクレーブ内で発泡剤が添加される。引き続き、発泡剤が添加されたペレットは、放圧によりおよび／または２００℃を超える温度に加熱することにより発泡されて粒子発泡体が得られる。
【００３１】
実際の発泡に関して、当業者には、特に熱可塑性発泡体のための方法に関して本発明の組成物に適用可能である、ポリマー組成物を発泡させるための多岐にわたる方法が原則的に知られている。たとえば、組成物は、１５０〜２５０℃の温度および０．１〜２ｂａｒの圧力で発泡させることができる。好ましくは、実際の発泡は、押出後に続かない場合、標準圧力雰囲気において１８０〜２３０℃の温度で行われる。
【００３２】
あとで発泡剤を添加する変形例では、発泡剤をまだ含まない組成物に、オートクレーブ内で、たとえば２０〜１２０℃の温度と、たとえば３０〜１００ｂａｒの圧力とで発泡剤が加えられ、引き続き、圧力を下げて温度を発泡温度に上げることによりオートクレーブ内で発泡される。選択的に、発泡剤が加えられた組成物は、オートクレーブ内で冷却され、冷却後に取り出される。次いで、この組成物は、発泡温度に加熱することにより、あとで発泡可能である。これはまた、たとえば、更なる成形下で、またはインサートもしくはカバー層などの他の要素と組み合わせて行ってもよい。
【００３３】
特に好ましくは、製造された粒子発泡体には、使用される方法に関係なく、引き続きカバー材料が接着されるか、縫い付けられるか、溶着される。ここで「溶着」とは、成分の加熱により、たとえば発泡体表面の開気孔をカバー材料で部分的に充填することにより、材料間に素材結合または付着が生じることを意味する。
【００３４】
カバー材料は、木材、金属、装飾フィルム、複合材料、プリプレグまたは他の既知の材料であってもよい。
【００３５】
たとえば、オートクレーブ内に発泡剤を添加した後、使用した材料をあとで発泡させた場合、製造された粒子発泡体は、選択的に、カバー材料の存在下でも、接着または溶着によってカバー材料が発泡体に結合するように発泡させてもよい。
【００３６】
発泡剤の添加を押出機中で行うことができる方法変形例では、ＰＥＩは、選択的に、押出機を通過する際に、任意にカバー材料を含む、任意に加熱された型に導入してもよい。この場合、成形しながら発泡されて粒子発泡体または複合材料が得られる。選択的に、組成物は、押出機を通過する際に、発泡噴霧装置に案内してもよい。この装置では、次いで成形しながら発泡が直接行われる。
【００３７】
使用される変形例に関係なく、発泡中に粒子発泡体もしくは複合材料にインサートを設けることができ、かつ／または粒子発泡体にチャネルを組み込むことができる。
【００３８】
本発明による発泡体、または本発明による方法に従って製造された発泡体は、宇宙船または航空機の建造、特にその内部または外部において用いられる。これには、本発明による方法に従って製造されたか否かにかかわらず、粒子発泡体ならびに同様にそれから実現された複合材料が含まれ得る。特に難燃性に基づき、本発明による発泡体は、これらの車両の内部空間に設置することもできる。
【００３９】
特に、純粋なＰＥＩ粒子発泡体は、航空機の内部領域に組み込むのに特に適している。航空機には、特に、ジェット機または小型航空機とは別に、ヘリコプター、さらには宇宙船も含まれる。そのような航空機の内部空間への設置の例は、たとえば、旅客機の座席の裏側に折りたたむことができるトレイ、座席の充填材または隔壁や、それにたとえば内部ドアである。
【００４０】
そのうえまた、ＰＥＩを含むブレンドに基づく粒子発泡体は、航空機の外部領域への組込みにも適している。「外部領域」とは、航空機の外皮の充填材としてだけでなく、特に航空機の機首、尾部、翼部、外側のドア、方向舵またはローターブレードの充填材も意味する。
【国際調査報告】
2020531648.tif 000002
2020531648.tif 000003
2020531648.tif 000004
2020531648.tif 000005